КОНСТРУКТИВНЫЙ ЭЛЕМЕНТ ИЗ МАГНИЕВОГО СПЛАВА

1. Конструктивный элемент из магниевого сплава, содержащий: подложку из магниевого сплава, которая содержит более 7,5% по массе Al; и антикоррозионный слой, сформированный на поверхности подложки химической конверсионной обработкой, причем
подложка содержит диспергированные в ней частицы выделений,
частицы выделений имеют средний размер частицы 0,05 мкм или более и 1 мкм или менее,
общая площадь частиц выделений в сечении конструктивного элемента из магниевого сплава составляет 1% или более и 20% или менее от сечения, и
антикоррозионный слой включает нижний подслой, прилегающий к подложке, и поверхностный подслой, образованный поверх нижнего подслоя, причем поверхностный подслой плотнее, чем нижний подслой.
2. Конструктивный элемент из магниевого сплава по п.1, причем частицы выделений включают частицы, состоящие из интерметаллического соединения, содержащего по меньшей мере один из Al и Mg.
3. Конструктивный элемент из магниевого сплава по п.1, причем на микроскопическом изображении сечения конструктивного элемента из магниевого сплава, по отношению к антикоррозионному слою по шкале серого с 256 градациями,
поверхностный подслой имеет дисперсию по шкале серого 6 или более и 10 или менее, и
нижний подслой имеет дисперсию по шкале серого 13 или более и 17 или менее.
4. Конструктивный элемент из магниевого сплава по п.1, причем антикоррозионный слой имеет общую толщину 50 нм или более и 300 нм или менее.
5. Конструктивный элемент из магниевого сплава по п.1, причем антикоррозионный слой состоит в основном из фосфатного соединения марганца и кальция.